(57)【要約】【課題】型枠脱型の際に養生シートをコンクリート側に確実に残置できる固定用テープの選定方法を提供する。【解決手段】両面粘着テープにより養生シートを型枠に固定した後にコンクリートの打設を行い、型枠脱型の際に両面粘着テープにより養生シートをコンクリートに残置して養生を行う工法において使用する両面粘着テープを選定するための方法である。この選定方法は、両面粘着テープ３０及び養生シート２０を型枠１０から剥離するために必要とされる剥離力ＦＫを算出するステップと、両面粘着テープ３０及び養生シート２０をコンクリートＣに残置するために必要とされる残置力ＦＣを算出するステップと、残置力ＦＣが剥離力ＦＫよりも大きくなる両面粘着テープ３０を選定するステップとを備えており、この残置力ＦＣは、打設されるコンクリートＣのコンクリート強度に基づいて算出される値である。【選択図】図４
2018178524.tif 000002
【特許請求の範囲】
【請求項１】
両面粘着テープにより養生シートを型枠に固定した後にコンクリートの打設を行い、前記型枠脱型の際に当該両面粘着テープにより前記養生シートを当該コンクリートに残置して養生を行う工法において使用する前記両面粘着テープを選定するための選定方法であって、
前記両面粘着テープ及び前記養生シートを前記型枠から剥離するために必要とされる剥離力を算出するステップと、
前記両面粘着テープ及び前記養生シートを前記コンクリートに残置するために必要とされる残置力を算出するステップと、
前記残置力が前記剥離力よりも大きくなる前記両面粘着テープを選定するステップと、を備え、
前記残置力は、前記打設されるコンクリートのコンクリート強度に基づいて算出される値である、固定用テープの選定方法。
【請求項２】
前記残置力は、前記打設されるコンクリートの環境温度に更に基づいて算出される値である、請求項１に記載の固定用テープの選定方法。
【請求項３】
前記剥離力は、前記型枠と前記養生シートとの間の粘着力を含む、請求項１又は２に記載の固定用テープの選定方法。
【請求項４】
前記両面粘着テープの前記コンクリートへの接着幅が前記両面粘着テープの前記型枠への接着幅よりも大きい、請求項１〜３の何れか一項に記載の固定用テープの選定方法。
【請求項５】
コンクリート打設用の型枠を設置する設置工程と、
両面粘着テープが養生シートの端部と前記型枠とに跨がるように貼り付けることにより、前記型枠に前記養生シートを固定する固定工程と、
前記養生シートが前記両面粘着テープにより前記型枠に固定された状態でコンクリートの打設を行う打設工程と、
前記コンクリートの打設後に前記型枠を脱型する脱型工程と、
前記脱型工程の後に前記養生シートを前記コンクリートの表面に残置させて前記コンクリートを所定期間養生する養生工程と、を備え、
前記養生シートを固定するための前記両面粘着テープが請求項１〜４の何れか一項に記載の固定用テープの選定方法によって選定されたテープである、コンクリート構造物の製作方法。
【請求項６】
前記両面粘着テープの前記型枠の外縁への接着幅は７ｍｍ以下であり、前記両面粘着テープの前記コンクリートへの接着幅は７ｍｍ以上である、請求項５に記載のコンクリート構造物の製作方法。
【請求項７】
前記両面粘着テープの基材の厚みが１．０ｍｍよりも薄い、請求項５又は６に記載のコンクリート構造物の製作方法。
【発明の詳細な説明】
【技術分野】
【０００１】
本発明は、養生シートを型枠に固定するための固定用テープの選定方法、及び、当該選定方法により選定されたテープを用いたコンクリート構造物の製作方法（構築方法）に関する。
【背景技術】
【０００２】
橋梁やダム等をはじめとするコンクリート構造物を構築するための施工方法として、特許文献１に記載の工法が新たに用いられるようになってきている。この特許文献１に記載の工法では、コンクリート打設用の型枠を設置し、型枠の内面に予め非透水性の養生シートを固定した状態でコンクリートの打設を行う。そして、コンクリートの打設後に型枠を脱型するものの養生シートはコンクリート側に残置し、打設したコンクリートをこの養生シートでそのまま覆い、コンクリートを長期に渡って養生する。
【０００３】
この特許文献１に記載の工法によれば、水との接触角が５０度以上の非透水性の養生シートを打設時に用いることにより、打設後にコンクリートＣが硬化する際、通常発生するブリージング水や気泡の発生を大幅に抑制することができ、脱型後の水和反応に必要な水をコンクリートＣが含有している状態を打設から脱型・養生に到るまでの間、維持することが可能となる。その結果、この工法によれば、コンクリート養生の際に外部から養生水を供給することなく又は養生水をそれほど用いることなく、圧縮強度や耐久性または表面美観を向上させたコンクリート構造物Ｃを得ることができる。
【先行技術文献】
【特許文献】
【０００４】
【特許文献１】特許第５６８８４２９号公報
【発明の概要】
【発明が解決しようとする課題】
【０００５】
特許文献１の工法では、上述したように圧縮強度や耐久性又は表面美観を従来の工法に比べて格段に向上させたコンクリート構造物を製作（構築等）することができるが、型枠脱型時に養生シートをコンクリート側に確実に残置することが必要とされる。この残置方法の１つとして、本出願人らの検討によれば、両面粘着テープを養生シートの端部と型枠とに跨がるように貼り付けることにより、型枠の内面に養生シートを固定する方法が検討されている。この方法によれば、型枠脱型の際、両面粘着テープにより、養生シートをコンクリートに残置することができる。しかしながら、型枠の脱型の仕方によっては養生シートの一部が剥がれてしまう可能性もあるため、より確実に養生シートをコンクリートに残置できる手法の開発が望まれている。
【０００６】
本発明は、上述した課題を解決するために為されたものであり、型枠脱型の際に養生シートをコンクリート側により確実に残置することができる、固定用テープの選定方法、及び、当該選定方法によって選定された固定用テープを用いたコンクリート構造物の製作方法を提供することを目的とする。
【課題を解決するための手段】
【０００７】
上記課題を解決するため、本発明者らは鋭意検討を重ねる過程で、両面粘着テープを用いて養生シートを型枠に固定すると、型枠側とは逆側の粘着面（図４の第１粘着層３０ａ参照）がコンクリート表面に粘着しやすい傾向があることに気が付いた。そして、本発明者らは、更に検討を進めた結果、両面粘着テープのコンクリートへの粘着力が打設コンクリートの強度に相関していることを見いだし、コンクリート強度を指標として用いることにより、打設コンクリートへの養生シートの残置力を高めることができるとの知見を得て、本発明を完成させるに至った。
【０００８】
すなわち、本発明に係る固定用テープの選定方法は、両面粘着テープにより養生シートを型枠に固定した後にコンクリートの打設を行い、型枠脱型の際に当該両面粘着テープにより養生シートを当該コンクリートに残置して養生を行う工法において使用する両面粘着テープを選定するための方法であって、両面粘着テープ及び養生シートを型枠から剥離するために必要とされる剥離力を算出するステップと、両面粘着テープ及び養生シートをコンクリートに残置するために必要とされる残置力を算出するステップと、残置力が剥離力よりも大きくなる両面粘着テープを選定するステップと、を備え、残置力は、打設されるコンクリートのコンクリート強度に基づいて算出される値である。
【０００９】
この固定用テープの選定方法では、養生シート等をコンクリートに残置するための残置力が養生シート等を型枠から剥離するための剥離力よりも大きくなるように両面粘着テープを選定するステップを備えており、この残置力が打設コンクリートのコンクリート強度に基づいて算出されるようになっている。本発明者らの検討によれば、両面粘着テープが貼り付けられるコンクリートの強度が高くなるのに応じて、その粘着力も増加する傾向があることが判明しており、この点を利用し、コンクリート強度に基づいて算出される残置力が剥離力よりも大きくなるように両面粘着テープを選定することにより、実際のコンクリート構造物を構築する際に、より確実に養生シートを打設コンクリートの表面に残置させることが可能となる。
【００１０】
また、本発明は、別の側面として、コンクリート構造物の製作方法に係り、この製作方法は、コンクリート打設用の型枠を設置する設置工程と、両面粘着テープが養生シートの端部と型枠とに跨がるように貼り付けることにより、型枠の内面に養生シートを固定する固定工程と、養生シートが両面粘着テープにより型枠に固定された状態でコンクリートの打設を行う打設工程と、コンクリートの打設後に型枠を脱型する脱型工程と、脱型工程の後に養生シートをコンクリートの表面に残置させてコンクリートを所定期間養生する養生工程と、を備える。そして、このコンクリート構造物の製作方法（構築方法）では、上述した選定方法により選定されたテープを、養生シートを固定するための両面粘着テープとして用い、これにより、養生シートをコンクリートに確実に残置することができるようになり、構築されるコンクリート構造物の圧縮強度や耐久性又は表面美観を向上させることができる。
【００１１】
上記の固定用テープの選定方法において、残置力は、打設されるコンクリートの環境温度に更に基づいて算出される値であることが好ましい。両面粘着テープ及び養生シートをコンクリートに残置するために必要とされる残置力は、コンクリート強度に強い相関を有するが、これに加えて、打設されるコンクリートの環境温度（打設された際の温度やその温度での積算時間（積算温度））にも相関を有していることが、本発明者らの検討によれば明らかになってきた。このため、コンクリート強度に加えてコンクリートの環境温度も含めて残置力を算出することにより、より確実な残置を実現することができる固定用テープ（両面粘着テープ）を選定することが可能となり、上述した製作方法により適した両面粘着テープを選定することができる。なお、「環境温度」とは、打設されたコンクリートが硬化する過程での温度である。
【００１２】
また、上記の固定用テープの選定方法において、剥離力は、型枠と養生シートとの間の粘着力を含むことが好ましい。型枠と養生シートとの間の粘着力はそれほど強固なものではないことが一般的であるが、この粘着力も含めて固定用テープを選定することにより、より確実な残置を実現することができる固定テープを選定することが可能となる。
【００１３】
また、上記の固定用テープの選定方法において、両面粘着テープのコンクリートへの接着幅が両面粘着テープの型枠への接着幅よりも大きくてもよい。この場合、両面粘着テープによる養生シートのコンクリート表面への残置をより確実に実現することができる両面粘着テープを選定することが可能となる。
【００１４】
上記の固定用テープの選定方法によって選定された固定用テープを用いたコンクリート構造物の製作方法においては、両面粘着テープの型枠外縁への接着幅は７ｍｍ以下であってもよく、また両面粘着テープのコンクリートへの接着幅は７ｍｍ以上であってもよい。また、両面粘着テープの基材の厚みが１．０ｍｍよりも薄くてもよく、この場合は、両面粘着テープの跡がコンクリート表面に残ってしまうことを抑制して、コンクリート表面の美観をより一層、向上させることができる。
【発明の効果】
【００１５】
本発明によれば、型枠脱型の際に養生シートをコンクリート側により確実に残置することができる、固定用テープの選定方法、及び、当該選定方法によって選定された固定用テープを用いたコンクリート構造物の製作方法を提供することができる。
【図面の簡単な説明】
【００１６】
【図１】図１は、本発明の一実施形態に係るコンクリート構造物の製造方法の概要を示すフローチャートである。
【図２】図２は、本発明の一実施形態に係るコンクリート構造物の製造方法の概要を示す断面図である。
【図３】図３は、両面粘着テープによる養生シートの型枠への固定状態を示す模式的な断面図である。
【図４】図４は、両面粘着テープにより型枠に固定された養生シートにコンクリートが打設された状態の一部を示す模式的な部分断面図である。
【図５】図５は、各種の両面粘着テープとコンクリートとの粘着力Ａを示す表である。
【図６】図６は、図５に示す粘着力Ａ（実測値）と両面粘着テープの粘着力（カタログ値）との関係を示すグラフである。
【図７】図７は、各種の両面粘着テープと型枠との粘着力Ｂを示す表である。
【図８】図８は、図７に示す粘着力Ｂ（実測値）と両面粘着テープの粘着力（カタログ値）との関係を示すグラフである。
【図９】図９は、本実施形態に係る選定方法により剥離力ＦＫと残置力ＦＣとを算出する例を示すグラフである。
【図１０】図１０は、コンクリート強度を変更させた際に本実施形態に係る選定方法により剥離力ＦＫと残置力ＦＣとが変動することを示す表である。
【図１１】図１１は、図１０に示す算出値の関係を図示すると共に、実際に残置できなかったケースを示す表である。
【図１２】図１２は、本製造方法に用いられる養生シートにおいて、その表面の水への接触角を示す模式図である。
【発明を実施するための形態】
【００１７】
以下、図面を参照しつつ、本発明に係る固定用テープの選定方法及び当該選定方法によって選定された固定用テープを用いたコンクリート構造物の製作方法について説明する。説明において、同一要素又は同一機能を有する要素には、同一符号を用いる場合があり、重複する説明は省略する。
【００１８】
最初に、本発明に係る固定用テープの選定方法によって選定された両面粘着テープを用いて養生シートを型枠に固定した後にコンクリートの打設を行い、型枠脱型の際に当該両面粘着テープにより養生シートを当該コンクリートに残置して養生を行う工法の概要について、図１及び図２を参照して説明する。図１は、本発明の一実施形態に係るコンクリート構造物の製作方法の概要を示すフローチャートであり、図２は、本発明の一実施形態に係るコンクリート構造物の製作方法の概要を示す断面図である。
【００１９】
図１に示すように、本実施形態に係るコンクリート構造物の製作方法は、コンクリート打設用の型枠、養生シート及び両面粘着テープを準備する準備工程（ステップＳ１）、型枠を設置する設置工程（ステップＳ２）、両面粘着テープにより型枠の内面に養生シートを固定（配置）した状態でコンクリートの打設を行う打設工程（ステップＳ３）、コンクリートの打設後に型枠を脱型する脱型工程（ステップＳ４）、及び、脱型工程の後に養生シートを両面粘着テープによりコンクリート表面に残置させ、コンクリートを所定期間養生する養生工程（ステップＳ５）を含む。
【００２０】
ステップＳ１の準備工程では、まず、図２の（ａ）に示すように、コンクリート構造物を製作する際に用いる、型枠１０、養生シート２０、及び、両面粘着テープ３０を準備する。ここで準備する両面粘着テープ３０は、後述する選定方法によって選定される所定の粘着力を有するテープである。なお、一般的なコンクリート構造物を製作する際、通常は多数の型枠や養生シートを用いるが、本実施形態では説明を容易にするため、１組の型枠１０及び養生シート２０を用いた場合を例にとって説明する。但し、２組以上の型枠１０及び養生シート２０を用いた場合でも同様である。
【００２１】
本実施形態に用いられる養生シート２０は、例えば平面視矩形のシートで型枠１０の表面（内面１２）と略同じ広さ（やや小さい）を有し、また０．０２ｍｍ〜２．０ｍｍ程度の厚みを有する。養生シート２０としては、熱可塑性樹脂シートを用いることが好ましく、ここで用いられる熱可塑性樹脂としては、例えば、低密度ポリエチレン、高密度ポリエチレン、ポリプロピレン、エチレンープロピレン共重合体、オレフィン系熱可塑性エラストマー等のオレフィン系樹脂；ポリアミド；ポリエチレンテレフタレート；ポリカーボネート；ポリ塩化ビニル、塩素化ポリ塩化ビニル、ポリ塩化ビニリデン等の塩化ビニル系樹脂；フッ素系樹脂等が挙げられる。養生シート２０としては、オレフィン系熱可塑性エラストマーを用いることが好ましい。オレフィン系熱可塑性エラストマーとは、エチレンープロピレン共重合体又はポリプロピレンとエチレンープロピレンゴムの溶融混合物又は重合反応物であり、例えば、株式会社プライムポリマー製「プライムＴＰＯ（登録商標）」、日本ポリプロ株式会社製「ニューコン（登録商標）」、サンアロマー株式会社製「キャタロイ」、三菱化学社製「ゼラス（登録商標）」等が挙げられる。
【００２２】
準備工程では、養生シート２０を型枠１０の内面１２（型枠１０におけるコンクリート打設側の面）側に配置し、その後、両面粘着テープ３０を養生シート２０の端部（外縁）と型枠１０の外縁とに跨がるように貼り付けることにより、養生シート２０を型枠１０に固定する。この際、養生シート２０の外縁の４辺若しくは少なくとも上下端の２辺に沿って両面粘着テープ３０を養生シート２０に貼り付けることが好ましい。養生シート２０の一方の内面２２が養生シート２０におけるコンクリート打設側の面となる。
【００２３】
型枠１０、養生シート２０及び両面粘着テープ３０の設置準備が終了すると、図２の（ｂ）に示すように、ステップＳ２の型枠の設置工程に進み、養生シート２０が両面粘着テープ３０により固定された型枠１０を所定の箇所に設置する。このように養生シート２０が両面粘着テープ３０により型枠１０の内面１２側に固定された状態で型枠１０の設置を行ってもよいし、逆に、型枠１０を所定の位置に設置した後に、上述したのと同様に、両面粘着テープ３０により養生シート２０を型枠１０の内面１２側に固定するようにしてもよい。
【００２４】
続いて、ステップＳ３の打設工程に進み、図２の（ｃ）に示すように、型枠１０の内面１２に養生シート２０が固定され、更に養生シート２０の内面２２の外縁に沿うように両面粘着テープ３０が貼り付けられた状態でコンクリートＣの打設を行う。その後、コンクリートの締固めが終了すると、型枠１０をはめたまま、コンクリートＣの養生を例えば３日〜２８日程度行い、コンクリートの水和反応を促進させる。コンクリートＣの養生が完了するまでそのままの状態を維持する。
【００２５】
続いて、打設工程でのコンクリートの打設及びその養生が完了したら、ステップＳ４の型枠を脱型する脱型工程に進み、図２の（ｄ）に示すように、硬化したコンクリートＣの表面を養生シート２０が覆うように残置したまま型枠１０を脱型し、コンクリートＣから引き離す。この際、準備工程で準備された両面粘着テープ３０が所定の選定方法により選定されていることで、養生シート２０及び両面粘着テープ３０が型枠１０から剥離するために必要とされる剥離力ＦＫよりも養生シート２０及び両面粘着テープ３０がコンクリートＣと接着している状態を維持するために必要とされる残置力ＦＣの方が強くなるようになっているため、型枠１０を脱型した際、両面粘着テープ３０により養生シート２０がコンクリートＣの表面に確実に残置される。
【００２６】
続いて、型枠１０を脱型した後、ステップＳ５の養生工程に進み、コンクリートＣの貼付面に両面粘着テープ３０により残置された養生シート２０を用いて、コンクリートＣを所定期間養生する。養生シート２０による養生は、型枠１０の脱型後２８日以上養生を続けてもよいし、型枠１０の脱型後９１日以上養生を続けてもよい。更に、コンクリート構造物の引き渡しに至るまで（例えば脱型後１年以上）養生を続けてももちろんよい。このような長期の養生を続けることにより、コンクリートＣの強度や耐久性を飛躍的に高めて、その品質を向上することができる。所定期間の養生が終了すると、図２の（ｅ）に示すように、養生シート２０を両面粘着テープ３０と共にコンクリート構造物ＣＳから取り外し、これにより、コンクリート構造物ＣＳが完成する。
【００２７】
ここで、図３及び図４を参照して、本工法に用いる固定用テープである両面粘着テープ３０の選定方法について説明する。図３は、両面粘着テープによる養生シートの型枠への固定状態を示す模式的な断面図である。図４は、両面粘着テープにより型枠に固定された養生シートにコンクリートが打設された状態を示す模式的な部分断面図である。
【００２８】
図３に示すように、本工法では、まず両面粘着テープ３０が養生シート２０の外縁と型枠１０の外縁とに跨がるように貼り付けを行い、これにより、養生シート２０を型枠１０に固定する。そして、このように養生シート２０が固定された型枠１０を用いてコンクリートＣの打設を行う。両面粘着テープ３０は、図３に示すように、例えばコンクリートＣ側の第１粘着層３０ａと、型枠１０側の第２粘着層３０ｂと、第１及び第２粘着層３０ａ，３０ｂ間に配置される基材３０ｃとから構成されているが、基材がない構成でもよい。また、基材３０ｃは不織布又は合成樹脂フィルム（例えばポリエステルフィルム等）から構成されていてもよい。なお、図４は、コンクリートの打設が行われて硬化した状態での各部材同士の粘着の状態や粘着力を示す図である。
【００２９】
図４に示すように、両面粘着テープ３０のコンクリートＣへの粘着力は、両面粘着テープ３０の第１粘着層３０ａによる粘着力をＡ（Ｎ／ｍｍ）、その幅をｄ１、その長さ（図示直交方向への長さ）をＬとすると、「Ａｄ１Ｌ」と表すことができる。また、養生シート２０のコンクリートへの粘着力をＣ（Ｎ／ｍｍ）、その接触面積Ｓ１（両面粘着テープ３０の領域除く）とすると、「ＣＳ１」と表すことができる。よって、コンクリート面側の付着力である養生シート２０の残置力ＦＣ（Ｎ）は、以下の式（１）で表すことができる。
コンクリート面側への付着力（残置力ＦＣ）＝Ａｄ１Ｌ＋ＣＳ１  ・・・（１）
【００３０】
一方、型枠１０への付着力は、両面粘着テープ３０の第２粘着層３０ｂによる型枠１０への粘着力をＢ（Ｎ／ｍｍ）、その幅をｄ２、その長さをＬとすると、「Ｂｄ２Ｌ」と表すことができる。また、養生シート２０の型枠１０への粘着力をＤ（Ｎ／ｍｍ）、その面積Ｓ２（Ｓ１＜Ｓ２）とすると、「ＤＳ２」と表すことができる。よって、型枠側の付着力である養生シート２０の剥離力ＦＫ（Ｎ）は、以下の式（２）で表すことができる。
型枠側への付着力（剥離力ＦＫ）＝Ｂｄ２Ｌ＋ＤＳ  ・・・（２）
【００３１】
そして、型枠１０をコンクリートから脱型する際に養生シート２０を両面粘着テープ３０等によりコンクリート側に残置させるためには、上述した養生シート２０の残置力ＦＣと剥離力ＦＫとが以下の関係を満たす必要がある。
残置力ＦＣ＞剥離力ＦＫ  ・・・（３）
【００３２】
ところで、本発明者らの検討によれば、コンクリートに養生シート２０を残置させるための両面粘着テープ３０のコンクリートへの粘着力は、粘着テープ一般において規定されている粘着力のカタログ値（対ステンレス）をそのまま適用することができないことが徐々に分かってきた。すなわち、本発明者らの検討によれば、図５の表に示すように、貼り付けられるコンクリートの強度（型枠脱型時）や打設されたコンクリートの環境温度及びその積算温度（環境温度×時間（打設〜脱型まで））に応じて変化（増減）することが分かってきた。本発明者らの検討によれば、これは、コンクリートの強度が増し、両面粘着テープが付着しているコンクリート表面部の引張強度も高くなることで、テープ剥離時においてコンクリート表面部が破壊されにくくなるためであると推察される。そこで、本発明者らは、以下に示すように、両面粘着テープ３０を用いて養生シート２０をコンクリートＣに、より確実に残置させるため、以下の評価を行って、本発明を完成させた。
【００３３】
［コンクリートと両面粘着テープ（残置テープ）との粘着力Ａ］
まず、本発明者らは、市販されている複数の両面粘着テープの種類（粘着力のカタログ値（対ステンレス））や貼り付けられるコンクリートの強度や環境温度・積算温度等の条件を変更させ、「ＪＩＳ  Ｚ  ０２３７：２００９  粘着テープ・粘着シート試験方法」に準拠して、実際のコンクリートへの粘着力Ａ（引き剥がし力・実測値（Ｎ／ｍｍ）をそれぞれ実測し、図５の表にまとめた。ここで用いられているテープの種類（図５）に記載のＮｏ．１〜Ｎｏ．３、Ｎｏ．５及びＮｏ．７〜１１の両面粘着テープは株式会社寺岡製作所製のテープであり、Ｎｏ．４及びＮｏ．１２〜２１の両面粘着テープは日東電工株式会社製のテープであり、Ｎｏ．６のテープは日東電工ＣＳシステム株式会社製のテープであった。また、これらの引き剥がし試験の諸条件および結果より、重回帰式を用いて、両面粘着テープの粘着力のカタログ値（対ステンレス）から、コンクリートでの引き剥がしの理論値（粘着力Ａ）を算出した。この関係を図６に示す。そして、図６に示す両面粘着テープのカタログ値（対ステンレス）とコンクリート引き剥がし力との関係を式にまとめ、以下の重回帰式（４）にて、両面粘着テープのコンクリートへの粘着力Ａを以下の式（４）として近似した。
Ａ＝０．９０３−２．６５×１０−２×ａ−４．５４×１０−５×ｂ
＋３．３６×１０−２×ｃ−２．６８×１０−１×ｄ・・・（４）
ここで、「ａ」は環境温度（℃）を示し、「ｂ」は積算温度（時間・℃）を示し、「ｃ」は推定コンクリート強度（Ｎ／ｍｍ２）を示し、「ｄ」は両面粘着テープの粘着力のカタログ値（Ｎ／ｍｍ）を示す。なお、「環境温度」は、打設されたコンクリートが硬化する過程での温度であり、「積算温度」は、環境温度をコンクリートの硬化時間で乗じた値である。
【００３４】
［型枠と両面粘着テープ（残置テープ）との粘着力Ｂ］
また、型枠と両面粘着テープとの粘着力Ｂについても上記同様にして実測を行った。図７の表に型枠と両面粘着テープとの引き剥がし試験結果を示す。なお、両面粘着テープの型枠への粘着力は、カタログ値と同じではないが、同様の傾向を示すことが確認できた。ここで用いられているテープの種類（図７）に記載のＮｏ．１及びＮｏ．１０〜１５の両面粘着テープは日東電工株式会社製のテープであり、Ｎｏ．２〜Ｎｏ．５及びＮｏ．７〜Ｎｏ．９の両着粘着テープは株式会社寺岡製作所製のテープであり、Ｎｏ．６のテープは日東電工ＣＳシステム株式会社製のテープであった。また、上記同様に、図７の表に示す数値から重回帰分析にて、両面粘着テープの粘着力のカタログ値（対ステンレス）から、型枠への粘着力の理論値（粘着力Ｂ）を算出した。この関係を図８に示す。そして、図８に示す両面粘着テープのカタログ値（対ステンレス）と型枠への粘着力（実測）との関係を式にまとめ、両面粘着テープの型枠への粘着力Ｂを以下の式（５）として近似した。
Ｂ＝０．２１１＋０．７８０×ｄ  ・・・（５）
ここで、「ｄ」は両面粘着テープの粘着力のカタログ値（Ｎ／ｍｍ）を示す。なお、上記の式では、環境温度およびテープ幅はすべて一定の値で行ったため、重回帰分析からは除外している。
【００３５】
［養生シートとコンクリートとの粘着力Ｃ］
養生シートとコンクリートとの間の粘着力は通常は生成されないことが多いため、本実施形態ではゼロとして以降の算出を行った。但し、この粘着力Ｃを定めて算出を行ってもよい。
【００３６】
［養生シートと型枠との粘着力Ｄ］
養生シートと型枠との粘着力Ｄは、実測値として、例えば以下の値を参照値として用いることができる。
Ｄ（Ｎ／ｍｍ）＝３５０（ｇ）×９．８（ｍ／ｓ２）／３０（ｍｍ）×１０００（ｍｍ）・・・（６）
なお、上記の基準値３５０（ｇ）は、一例であり、養生シートの種類によって異なる値を採用することができる。
【００３７】
次に、上記の粘着力Ａ〜Ｄの実測値又は理論値（算出値）を踏まえて、両面粘着テープ及び養生シートを型枠から剥離するために必要とされる「剥離力ＦＫ」を算出すると共に、両面粘着テープ及び養生シートをコンクリートに残置するために必要とされる「残置力ＦＣ」を算出する。そして、打設されるコンクリートの強度等との関係を考慮して算出される残置力ＦＣが剥離力ＦＫよりも大きくなるように、両面粘着テープの何れかを例えば図５の表の中から選定する。
【００３８】
図９は、このような選定方法の一例を示す表である。上述した式（１）〜（６）に基づいて、都度、好ましい両面粘着テープを選択するようにしてもよいし、図９に示すように、左側の各入力項目（粘着力のカタログ値やテープ幅等）に所定の数値を入力し、それらの数値を上述した式（１）〜（６）に挿入してコンピュータ処理等により、各粘着力Ａ，Ｂ（Ｎ／ｍｍ）や剥離力ＦＫ（Ｎ）、残置力ＦＣ（Ｎ）、及び、剥離力ＦＫと残置力ＦＣとの大小関係などを自動的に表の右側に算出するようにしてもよい。このようなコンピュータ処理は、例えばパーソナル・コンピュータなどの情報処理装置によって実行することが可能である。なお、コンピュータ処理を一部にだけ用いて算出してもよい。そして、打設されるコンクリートの強度（計算値）に応じて、残置力ＦＣが剥離力ＦＫよりも大きくなるような両面粘着テープを選択して、これを用い、上述したコンクリート構造物の構築方法を行うことにより、コンクリートの打設前から設置されている養生シートがコンクリートの表面に確実に残置されて、長期の養生をより確実に実施することができる。
【００３９】
また、本発明者らは、コンクリート強度と剥離力ＦＫ／残置力ＦＣ等との関係を更に詳細に検討し、図１０に示すようにまとめた。図１０には、同じ両面粘着テープ（ケースＮｏ．１〜Ｎｏ．７、Ｎｏ．８〜Ｎｏ．１４、Ｎｏ．１５〜Ｎｏ．１９）を用いた場合であっても、打設されるコンクリート強度（脱型時）によって、粘着力Ａや残置力ＦＣが変わることが示されており、理論的な残置の可否判定を行っている。つまり、打設されるコンクリートの強度（型枠脱型時）を計算により予め求めておき、その計算されたコンクリート強度に基づいて数式（１）〜（６）に基づいて残置力ＦＣ等を算出して、残置力ＦＣが剥離力ＦＫよりも大きくなるように両面粘着テープを選択することにより、コンクリートを打設して硬化した後に型枠１０をコンクリートから脱型する際、養生シート２０をより確実にコンクリート表面に残置することができ、コンクリート構造物の圧縮強度や耐久性又は表面美観を向上させることが可能となる。図１０における判定Ａは残置力ＦＣの方が剥離力ＦＫよりも大きな場合を示し、判定Ｂは残置力ＦＣが剥離力ＦＫよりも小さくなってしまった場合を示す。なお、図１１には、図１０に示す算出値と、実際に残置できなかった例を示している。図１１から明らかなように、算出値で残置ＯＫ（判定Ａ）と判定されたものについては、実際にコンクリートに貼り付けた場合であっても確実に残置されることが確認された。つまり、本判定手法を用いることにより、実際の施工現場で、より確実に養生シートをコンクリート側に残置させることを実現できることが確認できた。
【００４０】
以上、本実施形態に係る固定用テープの選定方法では、養生シート２０等をコンクリートＣに残置するための残置力ＦＣが養生シート２０等を型枠１０から剥離するための剥離力ＦＫよりも大きくなるように両面粘着テープ３０を選定するステップを備えており、この残置力ＦＣが打設コンクリートＣのコンクリート強度に基づいて算出されるようになっている。本発明者らの検討によれば、上述したように、両面粘着テープ３０が貼り付けられるコンクリートＣの強度が高くなるのに応じて、その粘着力が増加する傾向があるため、コンクリート強度に基づいて算出される残置力ＦＣが剥離力ＦＫよりも大きくなるように両面粘着テープ３０を選定することにより、実際のコンクリート構造物を構築する際に、より確実に養生シート２０を打設コンクリートの表面に残置させることが可能となる。
【００４１】
また、コンクリート打設用の型枠１０を設置する設置工程と、両面粘着テープ３０が養生シート２０の端部と型枠１０とに跨がるように貼り付けることにより、型枠１０の内面に養生シート２０を固定する固定工程と、養生シート２０が両面粘着テープ３０により型枠１０に固定された状態でコンクリートＣの打設を行う打設工程と、コンクリートの打設後に型枠１０を脱型する脱型工程と、脱型工程の後に養生シート２０をコンクリートＣの表面に残置させてコンクリートＣを所定期間養生する養生工程とを備えるコンクリート構造物の製作方法（構築方法）において、上述した選定方法により選定されたテープを、養生シート２０を固定するための両面粘着テープ３０として用いることにより、養生シート２０がコンクリートＣに確実に残置されることになり、構築されるコンクリート構造物の圧縮強度や耐久性又は表面美観を向上させることができる。
【００４２】
また、この固定用テープの選定方法では、残置力ＦＣは、打設されるコンクリートＣの環境温度に更に基づいて算出される値である。両面粘着テープ３０及び養生シート２０をコンクリートＣに残置するために必要とされる残置力ＦＣは、コンクリート強度に強い相関を有するが、これに加えて、打設されるコンクリートＣの環境温度（打設された際の温度やその温度での積算時間（積算温度））にも相関を有していることが分かってきた。このため、コンクリート強度に加えてコンクリートの環境温度も含めて残置力ＦＣを算出することにより、より確実な残置を実現することができる固定用テープ（両面粘着テープ）を選定することが可能となる。
【００４３】
また、この固定用テープの選定方法では、剥離力ＦＫは、型枠１０と養生シート２０との間の粘着力を含んで算出されている。型枠１０と養生シート２０との間の粘着力はそれほど強固なものではないことが一般的であるが、ある程度は存在するため、この粘着力も含めて固定用テープを選定することにより、より確実な残置を実現することができる固定テープを選定することが可能となる。
【００４４】
また、この固定用テープの選定方法では、両面粘着テープ３０のコンクリートＣへの接着幅ｄ１が両面粘着テープ３０の型枠１０への接着幅ｄ２よりも大きくてもよい。この場合、両面粘着テープ３０による養生シート２０のコンクリート表面への残置をより確実に実現することができる両面粘着テープを選定することが可能となる。
【００４５】
なお、上記の固定用テープの選定方法によって選定された固定用テープを用いたコンクリート構造物の製作方法では、一例として、両面粘着テープ３０の型枠１０の外縁への接着幅ｄ２は７ｍｍ以下であってもよく、また両面粘着テープ３０のコンクリートＣへの接着幅ｄ１は７ｍｍ以上であってもよい。このように両面粘着テープ３０のコンクリートＣへの接着幅ｄ１が両面粘着テープ３０の型枠１０の外縁への接着幅ｄ２と同等又はそれよりも幅広であることにより、養生シート２０のコンクリートへの残置をより確実に実現することができる。
【００４６】
また、両面粘着テープ３０の基材３０ｃの厚みが１．０ｍｍよりも薄くてもよい。この場合は、両面粘着テープ３０の跡がコンクリート表面に残ってしまうことを抑制して、コンクリート表面の美観をより一層、向上させることができる。
【００４７】
以上、本発明の実施形態について詳細に説明してきたが、本発明は上記実施形態に限定されるものではなく様々な実施形態に適用することができる。例えば、上記実施形態では、養生シート２０として、上記では特に限定していないが、養生シート２０のコンクリートＣ側の接触面の水との接触角が５０度以上であるものを採用することが好ましい。具体的には、養生シート２０の接触面の水との接触角θが６９度以上であることが好ましく、接触角θが８０度以上であることが更に好ましく、接触角θが９０度以上であることがより一層好ましい。ここで、「接触角θ」とは、図１２の（ａ）に示されるように、液滴の接線と固体表面（養生シート２０の表面）とのなす角度であり、以下の式（７）で示される。
【数１】
2018178524.tif 000003
γＳ：固体の表面張力
γＬ：液体の表面張力
γＳＬ：固体と液体の界面張力
【００４８】
そして、「接触角θ」は、例えば、θ／２法で測定することができる。具体的には、図１２の（ｂ）に示されるように、液滴の半径ｒと高さｈを求める。そして、以下の式（８）、式（９）から、接触角θを求めることができる。
【数２】
2018178524.tif 000004
【数３】
2018178524.tif 000005
【００４９】
通常、セメントの当初の硬化に必要な量以上の余剰な水がコンクリートＣに含まれていると、打設後にコンクリートＣが硬化する際、ブリージング水が発生することがある。上述のように、水との接触角が５０度以上の養生シート２０を打設時に用いることにより、ブリージング水が発生することを効果的に抑制することができる。このようにブリージング水の発生が抑制されるのは、コンクリートＣの表面を覆っている養生シート２０のシート面（接触面）の接触角（濡れ角とも言う）が大きいと、コンクリートＣ内に含まれていてその表面から外に出ようとする水や当該水中に存在する空気がシート接触面においてコンクリートＣ内部に押し戻される作用が働き、その結果、水及びその内部の空気がコンクリートＣ内に残存したまま硬化が進むためと考えられる。そして、この養生シート２０によれば、このようにしてブリージング水の発生が抑制されるため、脱型後の水和反応に必要な水をコンクリートＣが含有していることになり、コンクリート養生の際に外部から養生水を供給することなく又は養生水をそれほど用いることなく、所定の圧縮強度や耐久性などの品質を発現できるコンクリート構造物を製造することができる。
【００５０】
また、養生シート２０は、シートの水蒸気透過性の小さいものを用いることが好ましく、シートの水蒸気透過性が１０ｇ／ｍ２・２４ｈ以下であることが好ましく、シートの水蒸気透過性が５ｇ／ｍ２・２４ｈ以下であることがより一層好ましい。また、養生シート２０は、シートの二酸化炭素透過性の小さいものを用いることが好ましく、シートの二酸化炭素透過性が１０万ｃｃ／ｍ２・２４ｈ・ａｔｍ以下であることが好ましく、シートの二酸化炭素透過性が５万ｃｃ／ｍ２・２４ｈ・ａｔｍ以下であることがより一層好ましい。素材の表面を各種表面加工技術によって加工することで、水蒸気透過性又は二酸化炭素透過性を小さくしたシートを作製することができる。
【符号の説明】
【００５１】
１０…型枠、１２…内面、２０…養生シート、３０…両面粘着テープ、３０ａ…第１粘着層、３０ｂ…第２粘着層、３０ｃ…基材、Ｃ…コンクリート、ＣＳ…コンクリート構造物。
【図１】
2018178524.tif 000006
【図２】
2018178524.tif 000007
【図３】
2018178524.tif 000008
【図４】
2018178524.tif 000009
【図５】
2018178524.tif 000010
【図６】
2018178524.tif 000011
【図７】
2018178524.tif 000012
【図８】
2018178524.tif 000013
【図９】
2018178524.tif 000014
【図１０】
2018178524.tif 000015
【図１１】
2018178524.tif 000016
【図１２】
2018178524.tif 000017